(57)【要約】【課題】床部のひび割れ等の変形起因で床仕上げ材もひび割れ等の変形が生じてしまうことを緩衝シートによって防止し、床仕上げ材の打設までの間については緩衝シートの上面を歩行可能にし、床仕上げ材と緩衝シートとを強固に固定可能にする。【解決手段】床部と、該床部の上方に流動状態で位置する床仕上げ材との間に配される緩衝シートである。前記緩衝シートは、硬化状態の前記床仕上げ材への前記床部の変形の伝達を抑制する緩衝層と、前記緩衝層の上方に位置しつつ、前記流動状態の前記床仕上げ材に可溶であって、上面に粘着性を有しない皮膜層と、を有する。【選択図】図１
2018003290.tif 000002
【特許請求の範囲】
【請求項１】
床部と、該床部の上方に流動状態で位置する床仕上げ材との間に配される緩衝シートであって、
硬化状態の前記床仕上げ材への前記床部の変形の伝達を抑制する緩衝層と、
前記緩衝層の上方に位置しつつ、前記流動状態の前記床仕上げ材に可溶であって、上面に粘着性を有しない皮膜層と、を有することを特徴とする緩衝シート。
【請求項２】
請求項１に記載の緩衝シートであって、
前記流動状態の前記床仕上げ材は、水硬性を有するとともに水分を有し、
前記皮膜層は、水溶性を有することを特徴とする緩衝シート。
【請求項３】
請求項１に記載の緩衝シートであって、
前記流動状態の前記床仕上げ材は、アルカリ性を有し、
前記皮膜層は、前記アルカリ性水溶液に可溶であることを特徴とする緩衝シート。
【請求項４】
請求項３に記載の緩衝シートであって、
前記皮膜層は、耐水性であることを特徴とする緩衝シート。
【請求項５】
請求項１乃至４の何れかに記載の緩衝シートであって、
前記緩衝層は、粘着性を有することを特徴とする緩衝シート。
【請求項６】
請求項１乃至５の何れかに記載の緩衝シートを用いた床部の表面仕上げ構造であって、
前記床部の上方に位置する前記緩衝シートの前記緩衝層と、
前記緩衝層の上方に位置する前記床仕上げ材と、を有することを特徴とする床部の表面仕上げ構造。
【請求項７】
請求項６に記載の床部の表面仕上げ構造であって、
前記床部と前記緩衝層との間には、前記床部と前記緩衝層とを固定するための接着材層が設けられていることを特徴とする床部の表面仕上げ構造。
【請求項８】
請求項１乃至５の何れかに記載の緩衝シートを用いた床部の表面仕上げ方法であって、
前記床部の上方に前記緩衝シートを配置する緩衝シート配置工程と、
前記緩衝シートの上方に流動状態の床仕上げ材を打設する床仕上げ材打設工程と、を有することを特徴とする床部の表面仕上げ方法。
【発明の詳細な説明】
【技術分野】
【０００１】
本発明は、コンクリートスラブなどの床部と、その上方に流動状態で打設されるセルフレベリング材などの床仕上げ材との間に配される緩衝シート、当該緩衝シートを用いた床部の表面仕上げ構造、及び、当該緩衝シートを用いた床部の表面仕上げ方法に関する。
【背景技術】
【０００２】
従来、新築工事において床施工をする場合には、床部としてのコンクリートスラブの上面にプライマーを塗布後、セルフレベリング材等の水硬性床仕上げ材を打設して仕上げている。
【０００３】
一方、改修工事の場合には、Ｐタイルなどの既存床仕上げ材を撤去し、露出したコンクリートスラブの上面を清掃後に、セルフレベリング材等の新規床仕上げ材を打設して仕上げる工法がある。但し、これ以外の工法として、既存床仕上げ材の上に下地改善用シートを直接張り付けて、その上から新規床仕上げ材を打設して仕上げる所謂シート工法もある。
【０００４】
ここで、この下地改善用シートとしては、粘着層と、その上方に布層としての不織布と、を有した複合シートが使用される。そして、このシート工法の場合には、かような下地改善用シートを用いることで、既存床仕上げ材を残置したまま平滑な下地面を確保しつつ新規床仕上げ材を打設可能なことから、廃棄物削減や作業時の粉塵低減などが可能となる。
【０００５】
また、同シート工法では、不織布等の布層が粘着層の上方に位置している。よって、粘着層が上面に露出している場合に起こり得る問題、すなわち、粘着層の上面を作業者が歩行する際に同層の粘着性で作業者が足を取られて作業安全性が悪くなるといった問題も防ぐことができる。
【先行技術文献】
【特許文献】
【０００６】
【特許文献１】特開２００６−２５７８５５号公報
【発明の概要】
【発明が解決しようとする課題】
【０００７】
しかし、前者の新築工事においては、コンクリートスラブの上面に直接水硬性床仕上げ材を打設することから、コンクリートスラブに乾燥収縮等でひび割れなどの変形が生じた際に、変形に対する追従性が低い上記水硬性床仕上げ材に当該変形が直接伝わってしまって、これにより、当該床仕上げ材にも、ひび割れなどの変形が生じる恐れがある。そして、その場合には、更に、床仕上げ材の補修工事を強いられることになる。
【０００８】
一方、後者の改修工事において上記のシート工法を行う場合には、Ｐタイルなどの既存床仕上げ材の上に下地改善用シートを張り付けて、その上から新規床仕上げ材を打設するが、ここで、当該下地改善用シートには、粘着層の上方に布層として不織布が存在している。そのため、セルフレベリング材等の新規床仕上げ材を打設する際に、その流動性が低下したり、不織布の繊維間隙間の空隙に含まれる空気によって、硬化後の新規床仕上げ材に気泡が生じてしまい得る。そして、その結果、新規床仕上げ材表面に気泡が残存し、意匠性が低下する場合がある。また、新規床仕上げ材と下地改善用シートとの間に浮きが生じてしまう等、これらを強固に固定することが困難な場合がある。
【０００９】
本発明は、上記のような従来の問題に鑑みなされたものであって、その目的は、床部のひび割れ等の変形起因で床仕上げ材もひび割れ等の変形が生じてしまうことを緩衝シートによって防止し、床仕上げ材の打設までの間については緩衝シートの上面を歩行可能にし、床仕上げ材と緩衝シートとを強固に固定可能にすることにある。
【課題を解決するための手段】
【００１０】
かかる目的を達成するために請求項１に示す発明は、
床部と、該床部の上方に流動状態で位置する床仕上げ材との間に配される緩衝シートであって、
硬化状態の前記床仕上げ材への前記床部の変形の伝達を抑制する緩衝層と、
前記緩衝層の上方に位置しつつ、前記流動状態の前記床仕上げ材に可溶であって、上面に粘着性を有しない皮膜層と、を有することを特徴とする。
【００１１】
上記請求項１に示す発明によれば、床部がひび割れる等の変形をした場合にも、緩衝シートの緩衝層に基づいて、当該変形の床仕上げ材への伝達を抑制することができる。よって、ひび割れなどの変形が床仕上げ材に発生することを防止できる。
また、緩衝シートは、緩衝層の上方に皮膜層を有し、当該皮膜層の上面は粘着性を有しない。よって、緩衝層が粘着性を有する場合でも、少なくとも床仕上げ材の打設開始までは、皮膜層に基づいて緩衝シート上の歩行が可能であり、その結果、作業者は、床部の表面仕上げ工事を行い易くなる。
更に、床仕上げ材の打設の際には、皮膜層は、皮膜であるが故に、その上面は略平滑である。そのため、打設される床仕上げ材は、皮膜層の上面で良好な流動性を維持できる。
また、かかる皮膜層は、流動状態の床仕上げ材に可溶である。よって、床仕上げ材の打設中又は打設後に、当該皮膜層は床仕上げ材に溶解して、これにより、良好な付着性でもって床仕上げ材は緩衝層に強固に固定される。
更に、緩衝シートの上面は上記の皮膜層であり、故に、空隙を概ね有しない。よって、床仕上げ材の打設中又は打設後に、緩衝層と床仕上げ材との間に気泡が発生することを抑制できて、これにより、床仕上げ材と緩衝層との境界面での浮きの発生を抑制可能となる。そして、このことも、緩衝シートと床仕上げ材との強固な固定に有効に寄与する。
【００１２】
請求項２に示す発明は、請求項１に記載の緩衝シートであって、
前記流動状態の前記床仕上げ材は、水硬性を有するとともに水分を有し、
前記皮膜層は、水溶性を有することを特徴とする。
【００１３】
上記請求項２に示す発明によれば、流動状態の床仕上げ材は水分を有し、また、上記緩衝シートの皮膜層は水溶性を有している。よって、床仕上げ材の打設中又は打設後に、皮膜層は床仕上げ材に確実に溶解可能となる。
【００１４】
請求項３に示す発明は、請求項１に記載の緩衝シートであって、
前記流動状態の前記床仕上げ材は、アルカリ性を有し、
前記皮膜層は、前記アルカリ性水溶液に可溶であることを特徴とする。
【００１５】
上記請求項３に示す発明によれば、流動状態の床仕上げ材はアルカリ性を有し、また、上記緩衝シートの皮膜層は、アルカリ性水溶液に可溶である。よって、床仕上げ材の打設中又は打設後に、皮膜層は床仕上げ材に確実に溶解可能となる。
【００１６】
請求項４に示す発明は、請求項３に記載の緩衝シートであって、
前記皮膜層は、耐水性であることを特徴とする。
【００１７】
上記請求項４に示す発明によれば、上記皮膜層は、耐水性である。よって、屋外施工において降雨で皮膜層が濡れる場合であっても、当該皮膜層は溶解することなく、皮膜の状態を維持可能である。よって、少なくとも床仕上げ材の打設開始までは、緩衝シート上を歩行可能である。
【００１８】
請求項５に示す発明は、請求項１乃至４の何れかに記載の緩衝シートであって、
前記緩衝層は、粘着性を有することを特徴とする。
【００１９】
上記請求項５に示す発明によれば、緩衝層は粘着性を有している。よって、その高い粘着性で、当該緩衝層は、床部及び床仕上げ材の両者とより強固に固定されるようになる。
【００２０】
請求項６に示す発明は、請求項１乃至５の何れかに記載の緩衝シートを用いた床部の表面仕上げ構造であって、
前記床部の上方に位置する前記緩衝シートの前記緩衝層と、
前記緩衝層の上方に位置する前記床仕上げ材と、を有することを特徴とする。
【００２１】
上記請求項６に示す発明によれば、上記の請求項１乃至５の何れかと同様の作用効果を奏することができる。
【００２２】
請求項７に示す発明は、請求項６に記載の床部の表面仕上げ構造であって、
前記床部と前記緩衝層との間には、前記床部と前記緩衝層とを固定するための接着材層が設けられていることを特徴とする。
【００２３】
上記請求項７に示す発明によれば、上記の接着材層を介して緩衝層は床部に固定される。よって、緩衝層を床部に強固に固定可能となる。
【００２４】
請求項８に示す発明は、請求項１乃至５の何れかに記載の緩衝シートを用いた床部の表面仕上げ方法であって、
前記床部の上方に前記緩衝シートを配置する緩衝シート配置工程と、
前記緩衝シートの上方に流動状態の床仕上げ材を打設する床仕上げ材打設工程と、を有することを特徴とする。
【００２５】
上記請求項８に示す発明によれば、上記の請求項１乃至５の何れかと同様の作用効果を奏することができる。
【発明の効果】
【００２６】
本発明によれば、床部のひび割れ等の変形起因で床仕上げ材もひび割れ等の変形が生じてしまうことを緩衝シートによって防止し、床仕上げ材の打設までの間については緩衝シートの上面を歩行可能にし、床仕上げ材と緩衝シートとを強固に固定することができる。
【図面の簡単な説明】
【００２７】
【図１】図１Ａ乃至図１Ｅは、本実施形態の緩衝シート２１を用いた床部１ｓの表面仕上げ方法の施工手順の説明図である。
【図２】図２Ａ乃至図２Ｅは、本実施形態の緩衝シート２１を改修工事の床施工に用いた場合の床部１ａの表面仕上げ方法の施工手順の説明図である。
【発明を実施するための形態】
【００２８】
＝＝＝本実施形態＝＝＝
図１Ａ乃至図１Ｅは、本実施形態の緩衝シート２１を用いた床部１ｓの表面仕上げ方法の施工手順の説明図である。
【００２９】
図１Ａに示すように、この例では、新築工事の床施工を屋内で行っている。表面仕上げの対象部材は、床部１ｓとしてのコンクリートスラブ１ｓである。そして、かかる床部１ｓに対して、次のような手順で床施工が行われる。
【００３０】
先ず、準備として、同図１Ａのコンクリートスラブ１ｓの上面を清掃する。
【００３１】
そうしたら、図１Ｂに示すように、コンクリートスラブ１ｓの上面にプライマーを塗布して、これにより、プライマー層１１（接着材層に相当）を形成する。なお、プライマーは、同スラブ１ｓの上面に後述の緩衝シート２１を固定するための接着材である。
【００３２】
次に、図１Ｃに示すように、プライマー層１１の上面に緩衝シート２１を張り付けて配置する（緩衝シート配置工程に相当）。緩衝シート２１は、厚さ方向の下方に弾性の緩衝層２１ｄを有し、同緩衝層２１ｄの上方に隣接して水溶性皮膜層２１ｕを有している。そして、この例では、緩衝層２１ｄは粘着性を有していて、当該粘着性に基づいて緩衝層２１ｄと皮膜層２１ｕとは接合一体化されている。つまり、緩衝シート２１は、上層２１ｕ及び下層２１ｄを有した二層構造の複合シートとなっている。
【００３３】
下層２１ｄの緩衝層２１ｄは、例えばゴムアスファルトやブチルゴム等のゴム系材料で形成された固形の層であり、適度な弾性変形能を有する。
【００３４】
一方、上層２１ｕの水溶性皮膜層２１ｕは、水溶性物質で形成された厚さ２０〜４５ミクロンの固形の層であって、その上面に粘着性を有しない。そして、この例では、水溶性物質としてポリビニルアルコールが使用されている。但し、何等これに限らない。例えば、これ以外の水溶性物質として、天然、合成、半合成の水溶性高分子などを用いることができ、例えば、ヒドロキシプロピルセルロース、ヒドロキシプロピルメチルセルロース、カルボキシメチルセルロース、カルボキシメチルエチルセルロース、メチルセルロース、セルロースアセテートフタレート、ヒドロキシプロピルメチルセルロースフタレート、グアガム、ローカストビーンガム、ゼラチン、キサンタンガム、カンテン、デンプン、ポリビニルアセタール、ジエチルアミノアセテート、メタクリル酸／メタクリル酸メチル共重合体、アルギン酸ナトリウム、ポリアクリル酸ソーダ、アクリル酸ソーダ／メタクリル酸ソーダ共重合体、アクリル酸ソーダ／マレイン酸ソーダ共重合体、酢酸ビニル／無水マレイン酸ソーダ共重合体、ポリエチレンオキサイド、ポリアクリルアミド系高分子等を用いることができる。なお、好ましくはメチルアルコール及びポリビニルアセタールを使用すると良い。
【００３５】
次に、図１Ｄに示すように、張り付けた緩衝シート２１の上面に、水硬性の床仕上げ材として流動状態のセルフレベリング材３１を打設するが（床仕上げ材打設工程に相当）、ここで、この例では、当該セルフレベリング材３１の打設開始までは、作業者は、何等問題無く、緩衝シート２１の上面を歩行可能である。すなわち、同シート２１の上面には、上記の水溶性皮膜層２１ｕが固形層として露出していて、これにより、粘着性の緩衝層２１ｄは上方に露出しておらず、また、上記皮膜層２１ｕの上面は、粘着性を有していない。よって、当該緩衝シート２１の上面を歩く際に、作業者は、当該上面から足を取られることなく歩行可能である。そして、その結果、作業者は、表面仕上げ作業を安全に行うことができる。
また、セルフレベリング材３１の打設の際には、緩衝シート２１の上面は上記の皮膜層２１ｕであり、故に当該上面は略平滑である。よって、セルフレベリング材３１は、その良好な流動性でもって速やかに水平方向に広がって、その結果、硬化後には、図１Ｅのような略均等厚さのセルフレベリング材３１の固形層３１Ｌをコンクリートスラブ１ｓの上方に形成することができる。
更に、セルフレベリング材３１の打設中又は打設後には、皮膜層２１ｕは、その水溶性でもって、セルフレベリング材３１に可溶である。すなわち、セルフレベリング材３１の水分に溶解する。よって、良好な付着性でもってセルフレベリング材３１を緩衝層２１ｄに強固に固定することができる。
また、緩衝シート２１の上面は上記の皮膜層２１ｕであり、故に、不織布の繊維間隙間のような空隙を概ね有していない。よって、セルフレベリング材３１の打設後に、緩衝層２１ｄとセルフレベリング材３１との間に気泡が発生することを抑制できて、これにより、図１Ｅのセルフレベリング材３１の固形層３１Ｌ表面における気泡残存による意匠性の低下、及び固形層３１Ｌと緩衝層２１ｄとの境界面での浮きの発生を抑制可能となる。そして、このことも、緩衝シート２１とセルフレベリング材３１との強固な固定に有効に寄与する。
【００３６】
なお、適度な養生期間を経てセルフレベリング材３１が硬化して上記の固形層３１Ｌとなったら、この表面仕上げ工事は終了する。但し、その後、コンクリートスラブ１ｓの上面に乾燥収縮等でひび割れ等の変形が生じる場合があるが、その場合にも、セルフレベリング材３１の固形層３１Ｌの上面は、ひび割れなどの変形が概ね発生しない状態に維持可能である。すなわち、緩衝シート２１は前述の緩衝層２１ｄを有している。そして、この緩衝層２１ｄの良好な弾性変形能でもって、コンクリートスラブ１ｓのひび割れなどの変形が、セルフレベリング材３１の固形層３１Ｌに伝達されることを有効に防ぐことができて、これにより、当該固形層３１Ｌの上面を、変形の無い美麗な状態に維持可能となる。
【００３７】
ちなみに、セルフレベリング材３１とは、打設時に水平方向に良好な流動性を有した材料であり、換言すると、鏝押え無しで上面に平滑な面を形成可能な材料のことである。また、更に言えば、セルフレベリング材３１は、例えば、日本建築学会規格ＪＡＳＳ１５Ｍ−１０３「セルフレベリング材の品質基準」に記載の方法で測定されたフロー値が、２００〜３００ｍｍのものであり、好ましくは２１５〜２５０ｍｍのものである。また、セルフレベリング材３１は、セメント系セルフレベリング材、セラミック系セルフレベリング材、石膏系セルフレベリング材、あるいはレジンモルタルなどの各種のセルフレベリング材から任意に選んで使用することができる。なお、セメント系セルフレベリング材は、セメント（ポルトランドセメント、アルミナセメント、アーウィン系セメント等）、砂（フライアッシュ、川砂、海砂、珪砂、石灰石等）、そして水を主成分とし、これに任意に、流動化剤（ナフタリン酸系、メラミンスルホン酸系、ポリカルボン酸系、アミノスルホン酸系、リグニンスルホン酸系、カゼイン類等）、硫酸塩（硫酸カリウム、硫酸ナトリウム、硫酸アルミニウム等）、リン酸塩（縮合リン酸塩等）、増粘剤（ポリアクリル酸、ヒドロキシエチルセルロース、メチルセルロース等）、消泡剤（シリコン系、非イオン系界面活性剤等）などを配合したものである。セラミック系セルフレベリング材は、上記のセメント系セルフレベリング材の砂の一部を、酸化アルミニウム、酸化鉄、酸化チタン、炭化ケイ素などのようなセラミックで置き替えた組成を有する。石膏系セルフレベリング材は、上記のセメント系セルフレベリング材のセメントの一部または全部を石膏で置き替えた組成を有する。
【００３８】
ところで、上述の例では、表面仕上げ工事を屋内で行っていた。そのため、降雨の心配無く作業を行うことができた。
【００３９】
しかし、屋根の無い屋外で上記作業を行う場合には、コンクリートスラブ１ｓの上面に緩衝シート２１を張り付け後に雨が降ると、緩衝シート２１の上面をなす前述の水溶性皮膜層２１ｕが雨で溶解してしまって、その結果、同シート２１の上面に緩衝層２１ｄが露出してしまう。すると、緩衝シート２１の上面を歩行する作業者は、緩衝層２１ｄの粘着性で足を取られてしまい得て、その結果、作業安全性が悪くなる恐れがある。
【００４０】
そこで、屋外作業が想定される場合には、緩衝シート２１の上面をなす皮膜層２１ｕを、水溶性ではなく、耐水性（水に難溶又は不溶）且つアルカリ液に可溶な層に形成すれば良い。そして、このようにすれば、雨でも皮膜層２１ｕは溶解せずに済んで、当該皮膜層２１ｕは緩衝シート２１の上面として健全に維持されて、その結果、作業者の作業安全性は確保される。
【００４１】
また、この場合、上記のように皮膜層２１ｕはアルカリ性水溶液等のアルカリ液に可溶であるが、ここで、前述の流動状態のセルフレベリング材３１は、アルカリ液を含んでいる。よって、打設されたセルフレベリング材３１に皮膜層２１ｕは速やかに溶解可能であり、その結果、この場合も、セルフレベリング材３１と緩衝シート２１の緩衝層２１ｄとは強固に固定される。
【００４２】
なお、かような耐水性且つアルカリ液に可溶な皮膜層２１ｕは、耐水性のアルカリ可溶物質を厚さ３〜５０ミクロンの固形層にして形成される。かかるアルカリ可溶物質の一例としては、脂肪族ポリエステル樹脂のポリ乳酸樹脂を基材として、当該基材に分解促進剤を添加したものを、厚さ３〜５０ミクロンのフィルム状に成形した物を挙げることができる。そして、ここでは、これを使用している。但し、何等これに限らない。すなわち、他の脂肪族ポリエステル樹脂を用いても良いし、或いは、それ以外であってもｐＨ１１〜１３のアルカリによって溶解する物質であれば任意のものを用いることができる。
【００４３】
更に、上記の耐水性のアルカリ可溶物質としては、セルロースヒドロキシアルキルエーテルアルキルエーテルジカルボン酸エステルフィルムを例示できる。上記のヒドロキシアルキルは炭素数が１〜８程度、好ましくは１〜５程度、特に好ましくは３であり、アルキルは炭素数が１〜４程度、好ましくは１〜２程度、特に好ましくは１である。ジカルボン酸は炭素数が３〜１２程度、好ましくは３〜８程度の脂肪族飽和ジカルボン酸、マレイン酸、フマル酸等の脂肪族不飽和ジカルボン酸、フタル酸、イソフタル酸、テレフタル酸等の芳香族ジカルボン酸、これらの芳香環が水添された脂環式ジカルボン酸等である。さらにアセチル基等のモノカルボン酸がエステル結合したものであってもよい。セルロースヒドロキシアルキルエーテルアルキルエーテルジカルボン酸の具体例としては、ヒドロキシプロピルメチルセルロースフタレート（ＨＰＭＣＰ）、ヒドロキシプロピルメチルセルロースアセテートサクシネート（ＨＰＭＣＡＳ）、ヒドロキシプロピルメチルセルロースアセテートフタレート（ＨＰＭＣＡＰ）、ヒドロキシプロピルメチルセルロースヘキサヒドロフタレート（ＨＰＭＣＨＨＰ）等を挙げることができる。上記の各基の置換度は、水に不溶でかつ崩壊試験法（第１３改定日本薬局方一般試験法４７）で２５℃の１％ＮａＯＨ水溶液に１０×１０×０．１ｍｍの試験片を入れたときの崩壊時間が１５分以下、好ましくは１０分以下になるように調整される。
【００４４】
図２Ａ乃至図２Ｅは、本実施形態の緩衝シート２１を改修工事の床施工に用いた場合の床部１ａの表面仕上げ方法の施工手順の説明図である。すなわち、この例では、既存建物の床施工を屋内で行っている。また、図２Ａに示すように、この既存建物の既存の床部１ａは、コンクリートスラブ１ｓと、同スラブ１ｓの上面に既存の床仕上げ材の一例としてＰタイル１ｔと、を有している。そして、かかる既存の床部１ａに対して、次のような手順で表面仕上げ工事が行われる。
【００４５】
先ず、準備として、同図２Ａに示すように、既存の床部１ａの上面をなすＰタイル１ｔの上面を清掃する。
【００４６】
そうしたら、図２Ｂに示すように、Ｐタイル１ｔの上面にプライマーを塗布して、これにより、プライマー層１１を形成する。なお、プライマーは、前述の新規工事の床施工で使用のものと同じである。
【００４７】
次に、図２Ｃに示すように、プライマー層１１の上面に緩衝シート２１を張り付けて配置する。なお、この緩衝シート２１も、前述の新規工事の床施工で使用のものと同じである。すなわち、当該緩衝シート２１は、厚さ方向の下方に弾性の緩衝層２１ｄを有し、同緩衝層２１ｄの上方に隣接して水溶性皮膜層２１ｕを有している。なお、屋外施工の場合には、上記の水溶性皮膜層２１ｕに代えて、耐水性且つアルカリ液に可溶な皮膜層２１ｕを有した緩衝シート２１が使用される。
【００４８】
そうしたら、図２Ｄに示すように、張り付けた緩衝シート２１の上面に、新規の床仕上げ材として流動状態のセルフレベリング材３１を打設する。なお、このセルフレベリング材３１も、前述の新規工事の床施工で使用のものと同じである。そして、以上をもって、図２Ｅに示すように、既存の床部１ａの表面仕上げ工事が終了する。
【００４９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００５０】
上述の実施形態では、図１Ａ又は図２Ａに示すように、床部１ｓ，１ａとしてコンクリートスラブ１ｓ或いはＰタイル１ｔを有したコンクリートスラブ１ｓを例示したが、何等これに限らない。例えば、床部が、モルタル床であっても良いし、タイル貼り床や石貼り床であっても良い。
【００５１】
上述の実施形態では、図１Ｂ又は図２Ｂに示すように、コンクリートスラブ１ｓの上面又はＰタイル１ｔの上面にプライマーを塗布していたが、何等これに限らない。すなわち、この例のように緩衝シート２１の下層をなす緩衝層２１ｄが粘着性を有している場合には、この粘着性で緩衝シート２１を、その下方のコンクリートスラブ１ｓ又はＰタイル１ｔへ接着可能である。よって、プライマーの塗布を省略しても良い。
【００５２】
上述の実施形態では、図２Ａに示すように既存の床部１ａが有する既存の床仕上げ材としてＰタイル１ｔを例示したが、何等これに限らない。例えば、既存の床仕上げ材が、セルフレベリング材で形成されていても良い。
【符号の説明】
【００５３】
１ｓ  コンクリートスラブ（床部）、１ａ  床部、
１ｔ  Ｐタイル、
１１  プライマー層（接着材層）、
２１  緩衝シート、２１ｄ  緩衝層、２１ｕ  皮膜層、
３１  セルフレベリング材（床仕上げ材）、
３１Ｌ  固形層（床仕上げ材）、
【図１】
2018003290.tif 000003
【図２】
2018003290.tif 000004